СПОСОБ ПОЛУЧЕНИЯ ТРИГИДРОКСИДА АЛЮМИНИЯ

50
2
1. Способ измельчения с одновременной сушкой сырьевой смеси, содержащей тригидроксид алюминия со средним размером частиц D в диапазоне от 50 до 130 мкм, удельной поверхностью по БЭТ в диапазоне от 0,01 до 0,5 м/г и с содержанием воды от 0,1 до 20 мас.%, в расчете на сырьевую смесь, включающий стадии:
i) подача сырьевой смеси в агрегат измельчения и сушки,
ii) подача потока горячего воздуха с температурой в диапазоне от 20 до 100°C в агрегат измельчения и сушки, причем поток течет через агрегат измельчения и сушки, и
iii) измельчение содержащегося в сырьевой смеси тригидроксида алюминия в агрегате измельчения и сушки.
2. Способ по п.1, где сырьевая смесь содержит тригидроксид алюминия и от 3 до 15 мас.% воды в расчете на сырьевую смесь.
50
3. Способ по п.1 или 2, где сырьевая смесь содержит тригидроксид алюминия со средним размером частиц D в диапазоне от 90 до 110 мкм.
4. Способ по п. 1 или 2, где агрегат измельчения и сушки содержит роторно-статорную систему, и ротор имеет окружную скорость в диапазоне от 20 до 200 м/с.
5. Способ по п. 1 или 2, где содержащийся в сырьевой смеси тригидроксид алюминия имеет среднее время пребывания в агрегате измельчения и сушки в диапазоне от 0,01 до 1 секунды.
6. Способ по п. 1 или 2, где этапы i), ii) и iii) протекают одновременно, и процесс проводится в непрерывном режиме.
7. Способ по п. 1 или 2, где поток горячего воздуха в агрегате измельчения образует турбулентный поток с числом Рейнольдса выше 3000.
8. Тригидроксид алюминия получаемый способом по одному из пп.1-7.
50
2
9. Тригидроксид алюминия по п.8, где тригидроксид алюминия имеет средний размер частиц D в диапазоне от 3 до 15 мкм, удельную поверхность по БЭТ в диапазоне от 2 до 9 м/г и содержание воды в диапазоне от 0 до 2 мас.%, в расчете на тригидроксид алюминия.
10
50
90
10. Тригидроксид алюминия по п.8 или 9, где тригидроксид алюминия имеет значение D в диапазоне от 1 до 1,5 мкм, значение D в диапазоне от 4 до 6 мкм и значение D в диапазоне от 9 до 13 мкм.
11. Способ получения термореактопласта, содержащий стадии:
a) введение тригидроксида алюминия по одному из пп.8-10 в по меньшей мере одну сшивающуюся жидкую смолу выбранную из группы, состоящей из ненасыщенных полиэфирных смол, эпоксидных смол и полиуретанов с образованием смеси из тригидроксида алюминия и жидкой смолы, и
b) сшивка смеси, полученной на стадии a).
12. Применение тригидроксида алюминия одному из пп.8-10 в качестве огнезащитного средства.